(57)【要約】【課題】エレメントの吸い上げ性能及び保水性が高く、優れた加湿性能を発揮する加湿フィルターを提供する。【解決手段】剛性向上用の樹脂液を含浸させ固化させた不織布１０から成るエレメントの一部を水に浸しつつエレメントに空気を通過させて加湿する加湿フィルターに於て、不織布１０の一面又は両面を、吸水性を良くするように毛羽立たせた起毛面１１とした。【選択図】図３
0003151544.tif 000002
【実用新案登録請求の範囲】
【請求項１】
剛性向上用の樹脂液を含浸させ固化させた不織布（１０）から成るエレメント（１）の一部を水（Ｗ）に浸しつつ上記エレメント（１）に空気を通過させて加湿する加湿フィルターに於て、
上記不織布（１０）の一面又は両面を、吸水性を良くするように毛羽立たせた起毛面（１１）としたことを特徴とする加湿フィルター。
【請求項２】
１枚の不織布（１０）を凹凸波形として他の１枚乃至２枚の不織布（１０）…と積層した段ボール紙状シート体（２０）から成るエレメント（１）であって、上記不織布（１０）には、剛性向上用の樹脂液を含浸させ固化させ、上記エレメント（１）の一部を水（Ｗ）に浸しつつ上記エレメント（１）に空気を通過させて加湿する加湿フィルターに於て、
上記段ボール紙状シート体（２０）を構成する少なくとも一枚の上記不織布（１０）の一面又は両面を、吸水性を良くするように毛羽立たせた起毛面（１１）としたことを特徴とする加湿フィルター。
【請求項３】
一面又は両面を起毛面（１１）とした上記不織布（１０）を、蛇腹型にプリーツ加工して、折畳み、上記エレメント（１）をブロック状に構成した請求項１記載の加湿フィルター。
【考案の詳細な説明】
【技術分野】
【０００１】
本考案は、加湿フィルターに関する。
【背景技術】
【０００２】
従来、加湿フィルターのエレメントの一部を水に浸し、空気を通過させてエレメントに吸い上げられた水を気化させて、加湿を行なう蒸発式加湿器が広く知られている（例えば、特許文献１参照）。  
【先行技術文献】
【特許文献】
【０００３】
【特許文献１】実開平６−３５８３９号公報
【考案の概要】
【考案が解決しようとする課題】
【０００４】
しかし、剛性を向上するため、さらには抗菌剤や防カビ剤を付着させるために、樹脂液を含浸させ固化させた不織布をもって、エレメントを構成した場合には、不織布の表面の保水量は充分ではなく、エレメントが含むことのできる水量が不十分であったため、加湿量が低下するという欠点があった。
【０００５】
そこで、本考案は、エレメントの吸い上げ性能及び保水性が高く、優れた加湿性能を発揮する加湿フィルターを提供することを目的とする。
【課題を解決するための手段】
【０００６】
そこで、本考案に係る加湿フィルターは、剛性向上用の樹脂液を含浸させ固化させた不織布から成るエレメントの一部を水に浸しつつエレメントに空気を通過させて加湿する加湿フィルターに於て、不織布の一面又は両面を、吸水性を良くするように毛羽立たせた起毛面としたものである。
【０００７】
また、１枚の不織布を凹凸波形として他の１枚乃至２枚の不織布と積層した段ボール紙状シート体から成るエレメントであって、上記不織布には、剛性向上用の樹脂液を含浸させ固化させ、上記エレメントの一部を水に浸しつつ上記エレメントに空気を通過させて加湿する加湿フィルターに於て、上記段ボール紙状シート体を構成する少なくとも一枚の上記不織布の一面又は両面を、吸水性を良くするように毛羽立たせた起毛面としたものである。
【０００８】
また、一面又は両面を起毛面とした不織布を、蛇腹型にプリーツ加工して、折畳み、エレメントをブロック状に構成したものである。
【考案の効果】
【０００９】
本考案の加湿フィルターによれば、不織布が高い親水性を示し、エレメントの保水量を多く確保できるため、加湿量の増大が期待できる。
【図面の簡単な説明】
【００１０】
【図１】本考案の加湿フィルターの第１の実施の形態を示した要部斜視図である。
【図２】エレメントの一例を示した斜視図である。
【図３】段ボール紙状シート体の第１例を示した要部拡大断面図である。
【図４】段ボール紙状シート体の第２例を示した要部拡大断面図である。
【図５】段ボール紙状シート体の第３例を示した要部拡大断面図である。
【図６】段ボール紙状シート体の第４例を示した要部拡大断面図である。
【図７】段ボール紙状シート体の第５例を示した要部拡大断面図である。
【図８】段ボール紙状シート体の第６例を示した要部拡大断面図である。
【図９】起毛面の作用を説明する要部拡大説明図である。
【図１０】本考案の加湿フィルターの第２の実施の形態を示した要部斜視図である。
【図１１】エレメントの他の例を示した要部拡大断面図である。
【図１２】エレメントのさらに他の例を示した要部拡大断面図である。
【図１３】横軸に経過時間（分）、縦軸に消費水量（ｇ/ｈ）を示したグラフ図である。
【図１４】横軸に経過時間（分）、縦軸に湿度（％）を示したグラフ図である。
【考案を実施するための形態】
【００１１】
以下、実施の形態を示す図面に基づき本考案を詳説する。
図１は、本考案の加湿フィルターＦの第１の実施の形態の使用状態を示し、図２は、第１の実施の形態に係るエレメント１Ａを示した斜視図である。
第１の実施の形態の加湿フィルターＦは、全体を円盤形状としており、円環状の金属またはプラスチックから成る枠体２Ａの内側にエレメント１Ａを取着している。エレメント１Ａは、幅寸法をＴ１とし、外径寸法をＤ１とした円盤ブロック状に形成されている。
加湿フィルターＦは、図示省略の加湿器ケーシングに内蔵され、その一部を給水槽３の水Ｗに浸入しつつ回転自在に保持されており、エレメント１Ａの下端部を所定深さ寸法Ｆ１まで水Ｗに浸すように配設されている。
【００１２】
エレメント１Ａは、２枚の長尺帯状の不織布１０，１０から成る段ボール紙状シート体２０（図３〜図８参照）を、渦巻き状に巻設して、積層し、円盤ブロック状のハニカム構造として構成している。不織布１０は、プラスチック、紙、または、それらの複合体から成る繊維に、剛性向上用のアクリル系樹脂液であって、好ましくは抗菌剤や防カビ剤を混入した液を含浸させて、乾燥させて繊維を接着・固化し、さらに、無数の孔１２…を有する。具体的には、段ボール紙状シート体２０は、長尺帯状の不織布１０を波型にコルゲート加工して成る不織布１０Ｂと、長尺帯状の不織布１０Ａと、を段ボール状に貼り合わせて形成されている。
【００１３】
図３及び図５に示した段ボール紙状シート体２０は、不織布１０Ａ，１０Ｂの各々の一面を、無数の繊毛を有する起毛面１１とし、図４に示した段ボール紙状シート体２０は、各不織布１０Ａ，１０Ｂの両面を起毛面１１としたものである。
図６〜図８に示した段ボール紙状シート体２０は、不織布１０Ａまたは１０Ｂのどちらか一方が、その一面又は両面を、起毛面１１としたものである。
【００１４】
上述した加湿フィルターＦの使用方法（作用）について説明する。
図１に示すように、給水槽３の水Ｗに浸水した加湿フィルターＦは、回転しつつ水Ｗを汲み上げ、エレメント１Ａに水Ｗを吸水させる。その際、吸水性を有する不織布１０は、毛細管現象によって、エレメント１Ａ全体に水Ｗを吸い上げる。
図９に示すように、不織布１０の起毛面１１では、繊毛の先端まで水Ｗを吸い上げており、エレメント１Ａに多量の水Ｗを含ませている。言い換えると、毛羽立った起毛面１１の繊毛によって、不織布１０の親水性が向上し、エレメント１Ａの吸い上げ性能を高めている。
【００１５】
次に、本考案の加湿フィルターＦの第２の実施の形態について説明する。
図１０に示すように、第２の実施の形態の加湿フィルターＦは、（図中の二点鎖線で示す）枠体２Ｂに偏平箱型ブロック状としたエレメント１Ｂを取着して、図示省略の加湿器ケーシングに内蔵されている。加湿フィルターＦは、その一部を給水槽３の水Ｗに浸入しつつ固定されており、エレメント１Ｂの一部を水Ｗに浸すように配設されている。
【００１６】
エレメント１Ｂは、不織布１０をプリーツ加工して成る不織布１０Ｃを折畳み、ホットメルト樹脂４（図１０参照）により形状を維持するように固定して、ブロック状に形成したものである。図１１に示したエレメント１Ｂは、不織布１０Ｃの一面を、無数の繊毛を有する起毛面１１とし、一方、図１２に示したエレメント１Ｂは、不織布１０Ｃの両面を、起毛面１１としているものである。なお、素材となる不織布１０は、既述の実施の形態で用いたものと同様のものとする。
【００１７】
上述した第２の実施の形態に於ける加湿フィルターＦの使用方法（作用）について説明する。
図１０に示すように、給水槽３の水Ｗに浸水した加湿フィルターＦは、エレメント１Ｂに水Ｗを吸水させる。その際、吸水性を有する不織布１０Ｃは、毛細管現象によって、エレメント１Ｂ全体に水Ｗを吸い上げる。
図９に示すように、不織布１０Ｃの起毛面１１では、繊毛の先端まで水Ｗを吸い上げており、エレメント１Ｂに多量の水Ｗを含ませている。言い換えると、毛羽立った起毛面１１の繊毛によって、不織布１０Ｃの親水性が向上し、エレメント１Ｂの吸い上げ性能を高くする。
【００１８】
なお、本考案は、設計変更可能であって、例えば、第１の実施の形態に於て、エレメント１Ａは、不織布１０Ａ，１０Ｂから成る長尺帯状の段ボール紙状シート体２０…を複数枚積層し、ブロック状のハニカム構造とするも好ましい。
また、第２の実施の形態に於て、エレメント１Ｂを円盤ブロック状に成形するも好ましい。
【００１９】
また、不織布１０の製造段階で、含浸させるアクリル系樹脂液に、脱臭性能を有する活性炭粉を混入して付着させることで、脱臭フィルターに適用可能なエレメント１を作成するも望ましい。この際、不織布１０の起毛面１１は、毛羽立った繊毛により、付着した活性炭粉と通過する空気との接触面積を増大し、脱臭性能を向上する。
【００２０】
以下、本考案の加湿フィルターＦ（実施例１及び実施例２）と従来の加湿フィルター（従来例１）との、加湿性能を比較した結果を説明する。
実施例１、実施例２及び従来例１の加湿フィルターを加湿器（東芝製  ＫＡ−Ｇ８０ＤＸ）に順次取付けて、実験室内で加湿を行った。
実験開始からの経過時間毎の給水槽内の残水量及び消費水量、実験室内の湿度の測定結果を下記表１〜３にて示す。
【００２１】
【表１】
0003151544.tif 000003
【００２２】
【表２】
0003151544.tif 000004
【００２３】
【表３】
0003151544.tif 000005
【００２４】
表１は、実施例１にて加湿を行った結果を示したものである。実施例１は、図８の段ボール紙状シート体２０を用いて、円盤状のエレメント１Ａを構成したものであり、不織布１０Ａの一面に起毛面１１を有している。
表２は、実施例２にて加湿を行った結果を示したものである。実施例２は、図６の段ボール紙状シート体２０を用いて、円盤状のエレメント１Ａを構成したものであり、不織布１０Ａの両面に起毛面１１を有している。
また、表３は、従来例１にて加湿を行った結果を示したものである。従来例１は、起毛面を有していない不織布１０にて、円盤状のエレメントを構成した従来の加湿フィルターである。
実施例１及び実施例２は、ともにエレメント１Ａの幅寸法をＴ１＝２９ｍｍとし、外径寸法をＤ１＝１９８ｍｍに設定し、給水槽への浸漬の所定深さ寸法Ｆ１を１０ｍｍとしたものである。
また、従来例１のエレメントは、実施例１，実施例２と同寸法のものを用い、水への浸入深さも所定深さ寸法Ｆ１と同等とした。
【００２５】
表１〜３と、図１３の実施例１、実施例２及び従来例１の消費水量を経過時間ごとに表したグラフによると、実験開始から初めの６０分で、最も多くの水を消費している。これは、エレメント１Ａを水Ｗに浸漬すると、エレメント１Ａ全体に水Ｗが行き渡るように吸水するため、エレメント１Ａの吸い上げ性能が高く、かつ、保水量が多ければ消費水量も多くなる。ここで、実施例１及び実施例２は、従来例１に比べて、消費水量が多く、エレメント１Ａが多くの水Ｗを吸い上げていることが分かる。
また、実施例２は、実施例１に比べて、多くの水Ｗを消費している。これは、実施例２のエレメント１Ａが、不織布１０Ａの両面に起毛面１１を有しているため、エレメント１Ａの吸い上げ性能がより高くなっていることを示すものである。
【００２６】
次に、実験開始から６０分経過した後の消費水量を見ると、実施例１及び実施例２は、従来例１に比べて、高い消費水量を保っており、安定して優れた加湿性能を維持していることが分かる。
また、実施例２は、実施例１に比べて、多くの水Ｗを消費している。このことから、起毛面１１の作用により、多くの水Ｗを保水するエレメント１Ａに空気が通過するため、水Ｗの気化効率が良くなり、消費水量が増大していることが分かる。
【００２７】
そして、表１〜３と図１４に示すように、実施例１及び実施例２の加湿フィルターＦを用いて実験室内を加湿すると、従来例１の加湿フィルターに比べて、湿度を高く維持できることが分かる。これは、起毛面１１を有する不織布１０Ａをもって構成したエレメント１Ａを搭載した加湿フィルターＦが、高い加湿能力を発揮することを示している。さらに、実施例１と実施例２との比較結果から、起毛面１１の作用が、不織布１０Ａの親水性を高め、エレメント１Ａの保水性を向上しているものと判断できる。
【００２８】
以上のように、本考案は、剛性向上用の樹脂液を含浸させ固化させた不織布１０から成るエレメント１の一部を水Ｗに浸しつつエレメント１に空気を通過させて加湿する加湿フィルターに於て、不織布１０の一面又は両面を、吸水性を良くするように毛羽立たせた起毛面１１としたので、不織布１０の親水性を高め、エレメント１Ａが含む水量を多く確保できるため、加湿量の増大が期待できる。よって、エレメント１Ａの吸い上げ性能が高く、優れた加湿性能を発揮する加湿フィルターＦを提供することができる。
【００２９】
また、１枚の不織布１０を凹凸波形として他の１枚乃至２枚の不織布１０…と積層した段ボール紙状シート体２０から成るエレメント１であって、不織布１０には、剛性向上用の樹脂液を含浸させ固化させ、エレメント１の一部を水Ｗに浸しつつエレメント１に空気を通過させて加湿する加湿フィルターに於て、段ボール紙状シート体２０を構成する少なくとも一枚の不織布１０の一面又は両面を、吸水性を良くするように毛羽立たせた起毛面１１としたので、不織布１０の親水性を高め、エレメント１Ａが含む水量を多く確保できるため、加湿量の増大が期待できる。よって、エレメント１Ａの吸い上げ性能が高く、優れた加湿性能を発揮する加湿フィルターＦを提供することができる。
【００３０】
また、一面又は両面を起毛面１１とした不織布１０を、蛇腹型にプリーツ加工して、エレメント１をブロック状に構成したので、通過する空気との接触面積を大きくとれるため、加湿効率がよい。また、通水抵抗が低く、吸水速度が早いため、加湿フィルターとして安定して優れた加湿性能を発揮する。
【符号の説明】
【００３１】
１  エレメント
１０  不織布
１１  起毛面
２０  段ボール紙状シート体
Ｗ  水
【図１】
0003151544.tif 000006
【図２】
0003151544.tif 000007
【図３】
0003151544.tif 000008
【図４】
0003151544.tif 000009
【図５】
0003151544.tif 000010
【図６】
0003151544.tif 000011
【図７】
0003151544.tif 000012
【図８】
0003151544.tif 000013
【図９】
0003151544.tif 000014
【図１０】
0003151544.tif 000015
【図１１】
0003151544.tif 000016
【図１２】
0003151544.tif 000017
【図１３】
0003151544.tif 000018
【図１４】
0003151544.tif 000019